СПОСОБ ПОЛУЧЕНИЯ МИКРОСТРУКТУРНЫХ ПОРОШКОВ ТИТАНА

2
2
Способ электролитического получения микроструктурных порошков титана при  600-700°С в расплавленном электролите на основе галогенидов щелочных и/или щелочноземельных металлов без соединений титана, включающий растворение на аноде титана или отходов  его производства с образованием растворов соединений титана в солевом расплаве с одновременным растворением в нем щелочного металла, выделяющегося на катоде, с получением  порошков титана восстановлением его соединений растворенным щелочным металлом в объеме солевого расплава в электролизере под инертной атмосферой, отличающийся тем, что  катодную плотность тока ступенчато повышают от  0,5 А/см до 1,5 А/см, а анодную устанавливают в 4-8 раз меньше катодной плотности тока, при снижении величины рабочего напряжения на 4-5% от начального значения для каждой ступени ток электролиза отключают на 1-2 с с измерением обратной ЭДС и поддерживают обратную ЭДС в пределах от  1,5-1,4 В  до  0,4-0,3 В,  причем  при каждом последующем включении катодную плотность тока повышают  в  1,3-1,5 раза путем увеличения тока или уменьшения поверхности катода.